(57)【要約】【課題】  高周波帯域においても優れた透磁率と飽和磁化強度とを有する低損失の磁気部材およびその製造方法を提供すること。【解決手段】  超音波励起フェライトメッキ法により、直径２０μｍの球形パーマロイ粒子の表面に平均厚さ０．５μｍのＮｉＺｎフェライト被膜を形成し、この複合磁性粒子の粉末をプレス成形してコアとする。このコアを、ＦｅＣｌ２、ＮｉＣｌ２、ＺｎＣｌ２の混合溶液、酸化剤ＮａＮＯ２およびｐＨコントロール剤ＮＨ４ＯＨを混合させた反応溶液中に浸漬（反応溶液温度６０℃で３０分）させてコア３７に再メッキを施す。このようにして得られたコア３７では、金属磁性粒子１１同士は、フェライト被膜の結合部１４を介して結合し、金属磁性粒子１１同士が直接接触することがないので、フェライト被膜金属磁性粒子相互間での磁気的結合を維持しつつ磁性粒子同士の結合の度合いを小さくすることが可能となる。【選択図】  図３
2005142514.tif 000002
【特許請求の範囲】
【請求項１】
複合磁性粒子の粉末を成形して得られた磁気部材であって、
前記複合磁性粒子は、表面に第１のフェライト被膜を有する金属磁性粒子であり、
当該複合磁性粒子同士は、前記第１のフェライト被膜の表面に形成された第２のフェライト被膜を介して結合していることを特徴とする磁気部材。
【請求項２】
複合磁性粒子の粉末を成形して得られた磁気部材であって、
前記複合磁性粒子は、表面にフェライト被膜を有する金属磁性粒子であり、
当該複合磁性粒子相互の空隙にはフェライト超微粒子が充填されていることを特徴とする磁気部材。
【請求項３】
前記金属磁性粒子は、鉄、コバルトまたはニッケル金属あるいはこれらの金属をベースとする合金または超合金からなることを特徴とする請求項１または２に記載の磁気部材。
【請求項４】
前記フェライト被膜は、ＮｉＺｎフェライト、Ｃｏフェライト、ＣｏＺｎフェライトあるいはこれらのフェライトを主成分とする複合フェライトであることを特徴とする請求項１乃至３の何れかに記載の磁気部材。
【請求項５】
前記フェライト超微粒子は、Ｆｅ、Ｍｎ、Ｃｏ、Ｎｉ、Ｃｕ、Ｚｎ系の組成物、あるいはこれらの系の組成物を複数含むものであることを特徴とする請求項２乃至４の何れかに記載の磁性部材。
【請求項６】
金属磁性粒子の表面に第１のフェライト被膜を有する複合磁性粒子の粉末をプレス成形する第１のステップと、
前記第１のステップで得られた成形体にメッキ処理を施し、前記第１のフェライト被膜表面に第２のフェライト被膜を形成して前記複合磁性粒子同士を結合させる第２のステップと、
を備えていることを特徴とする磁気部材の製造方法。
【請求項７】
金属磁性粒子の表面に第１のフェライト被膜を有する複合磁性粒子の粉末をプレス成形する第１のステップと、
フェライト超微粒子を分散させた水溶液中に前記第１のステップで得られた成形体を浸漬処理して、前記複合磁性粒子相互の空隙にフェライト超微粒子を充填する第２のステップと、
を備えていることを特徴とする磁気部材の製造方法。
【発明の詳細な説明】
【技術分野】
【０００１】
本発明は、磁気部材および磁気部材の製造方法に関し、より詳細には、高周波帯域においても優れた透磁率と飽和磁化強度とを有する低損失の磁気部材およびその製造方法に関する。
【背景技術】
【０００２】
近年の各種電子機器の小型化・軽量化に伴い、これらの電子機器に搭載されるスイッチング電源などの各種部品についても小型化・軽量化が要求されている。このような小型化・軽量化は、薄型化が求められるノート型パソコン、小型携帯機器、薄型ＣＲＴあるいはフラットパネルディスプレイなどに用いられるスイッチング電源で特に強く要求されている。しかしながら、従来のスイッチング電源は、その主要な構成部品であるトランス、リアクトルなどの磁気部品が大きな体積を占めざるを得ず、小型化・軽量化・薄型化には限界があった。
【０００３】
このようなスイッチング電源に使用されるトランスやリアクトルなどの磁気部品用部材には、従来、センダストやパーマロイなどの金属磁性材料や、フェライトなどの酸化物磁性材料が使用されていた。金属磁性材料は高い飽和磁束密度と透磁率とを有する反面、電気抵抗率が低いために、特に高周波帯域における渦電流損失が大きくなってしまい、高速動作や高周波駆動が求められる近年の磁気部品の小型化への障害となる。一方、酸化物磁性材料は、金属磁性材料に比べて電気抵抗率が高いために高周波帯域で生じる渦電流損失が小さいものの、飽和磁束密度が小さいためにその体積を小さくすることが困難である。磁気部品用部材として金属磁性材料または酸化物磁性材料のいずれの磁性材料を用いる場合も、磁性体コアの体積がインダクタンス値を決定づける主要因であり、磁性材料そのものの磁気特性を向上させない限り、磁気部品の小型化・軽量化・薄型化は困難となっていた。
【０００４】
このような問題に鑑みて、最近では、高い飽和磁束密度と透磁率とを有する金属磁性粒子の表面に、電気抵抗率の高い酸化物磁性材料の被膜を形成した複合磁性材料が提案されるようになってきた。このような複合磁性材料では、酸化物磁性被膜の厚さを厚くしすぎると透磁率や飽和磁束密度などの磁気特性の低下が生じるため、金属磁性粒子相互間の絶縁が得られる範囲で、被膜を均一に薄く形成させることが重要とされる。
【０００５】
例えば、特許文献１には、金属磁性材料の表面に高透磁率の金属酸化物の被膜を形成した高透磁率磁性材料が提案されている。また、特許文献２には、１〜１０μｍの金属磁性粒子の表面をＭ−ＦｅｘＯ４（ただし、ＭはＮｉ、Ｍｎ、Ｚｎの何れかであり、ｘは２以下である）で組成表記されるスピネル組成の金属酸化物磁性材料で被覆した高密度焼結磁性体が提案されており、このような高密度焼結磁性体を得るために、金属磁性材料の磁気特性を損なわない温度で熱処理を施した後に熱間静水圧焼成するとの製造方法が開示されている。さらに、特許文献３には、金属または金属間化合物の磁性体微粒子粉末の表面をソフトフェライト層で被覆してこの微粒子粉末を高周波誘導加熱や放電プラズマ加熱などの加熱方法により圧縮成形し、磁性体微粒子相互間の磁路をソフトフェライト層を介して形成した複合磁性材料の発明が開示されている。
【０００６】
特許文献４には、軟磁性金属粒子に高抵抗の軟磁性物質を被覆し、これをプラズマ活性化焼結して複合軟磁性材料製の磁性コアを製造する方法が開示されており、この方法で得られた磁性コアは、高抵抗軟磁性物質被覆の厚さを適正に設定することでコアロスを所望の値とすることができるとされている。また、特許文献５には、軟磁性の金属粒子と、その表面に被覆された高抵抗物質と、この高抵抗物質の表面に被覆されたリン酸系化成処理被膜とからなる軟磁性粒子を用いて、高比抵抗の軟磁性成形体を高密度で得る方法が開示されている。
【０００７】
【特許文献１】特開昭５３−９１３９７号公報
【特許文献２】特開昭５６−３８４０２号公報
【特許文献３】特開２００３−８６４１５号公報
【特許文献４】特開平５−４７５４１号公報
【特許文献５】特開２００１−８５２１１号公報
【発明の開示】
【発明が解決しようとする課題】
【０００８】
従来の酸化物磁性材料被膜を有する金属磁性材料の成形は、特許文献１および特許文献２に記載されている方法を含め、圧縮成形法や真空焼結法あるいは還元雰囲気焼結法などによる常圧焼結や、ホットプレス焼結法やＨＩＰ焼結法などによる加圧焼結により行われていた。
【０００９】
図１は圧縮成形法で成形した際の複合磁性粒子同士の接触状態の例を説明するための図で、この図において、１は金属磁性粒子であるパーマロイ粒子、２は酸化物磁性被膜であるフェライト被膜、そして、３はフェライト被膜されたパーマロイ粒子たる複合磁性粒子同士の接触部である。圧縮成形法で成形を行うと、この図に示すように、これらの複合磁性粒子の表面は曲面であるために粒子同士が点接触し、パーマロイ粒子１相互間の磁気的結合部分が極端に小さくなって透磁率が低くなってしまう。このような複合磁性粒子を塑性変形させて粒子同士の接触面積を大きくし透磁率を高めることも可能であるが、複合磁性粒子が塑性変形する際にフェライト被膜２が破壊され、パーマロイ粒子１とフェライト被膜２の間で剥離が生じたり、フェライト被膜２にクラックが入ったりして電気抵抗率が低下し、結果的に磁気部品の渦電流損失が大きくなってしまうなどの弊害があった。また、微視的にみるとフェライト被膜２の凹凸により複合磁性粒子同士の接触部は点接触であるため、透磁率の向上には限界があった。さらに、粒子を塑性変形させるためには５ｔｏｎ／ｃｍ２以上もの大きな加圧が必要とされ、全体を均一に加圧することは工業上容易ではなかった。そこで、焼結により複合磁性粒子相互間で熱拡散反応を起させ、磁性粒子間での磁気的結合を損なうことなく粒子同士を物理的に結合する成形方法が提案されている。
【００１０】
図２は、焼結成形法で成形した際の複合磁性粒子同士の接触状態の例を説明するための図で、この図において、１は金属磁性粒子であるパーマロイ粒子、２は酸化物磁性被膜であるフェライト被膜、そして、４はフェライト被膜されたパーマロイ粒子たる複合磁性粒子同士の反応部である。この図に示すように焼結成形法によれば、焼結により複合磁性粒子のフェライト被膜２相互間で熱拡散反応が生じてフェライト被膜２が破壊されることなく反応し、微視的にみたフェライト被膜２の凹凸による複合磁性粒子同士の接触部も点接触から一体化した面での接触となる。その結果、複合磁性粒子間での磁気的結合を損なうことなく粒子同士を物理的に結合することが可能となる。
【００１１】
しかしながら、このような焼結に要する温度は９００〜１２００℃であり、また、焼結時間は１時間以上が必要とされ、このような高温で１時間以上複合磁性粒子を保持すると、酸化物磁性被膜であるフェライト被膜２に含まれる酸素原子が金属磁性粒子であるパーマロイ粒子１側に拡散してフェライト被膜２が還元されてしまう。そのため、フェライト被膜２はその酸素欠損のために電気抵抗率が低下し、結果的に渦電流損失が大きくなってしまうこととなる。また、焼結条件を成形体の全域に渡って均一とすることが事実上困難であるために、焼結部位によっては複合磁性粒子の結晶成長が促進され、フェライト被膜２を突き破ってパーマロイ粒子１同士が反応し、電気抵抗率が低下して結果的に磁気部品に渦電流損失が大きくなってしまうという問題も生じる。逆に、フェライト被膜２が化学的に安定に維持される温度である２００〜５００℃程度の低温で成形を行っても、複合磁性粒子同士の焼結は進行せず磁気的結合の増大は期待できない。
【００１２】
特許文献４に記載のようにプラズマ活性化焼結法を用いると、６００〜１２００℃の温度で１〜１０分間程度の短時間で焼結成形することができ、酸化物磁性被膜から金属磁性粒子への酸素原子の拡散を防ぐことができる。しかしながら、酸化物磁性被膜の厚みが薄い場合には、僅かの結晶成長によっても酸化物磁性被膜を突き破って金属磁性粒子同士が反応してしまい、電気抵抗率が低下して結果的に渦電流損失が大きくなるために高周波での使用に耐えることができなかった。また、酸化物磁性被膜を厚くすると透磁率や飽和磁束密度などが低下してしまうために小型化が困難となる。
【００１３】
特許文献５のように複合磁性粒子が、軟磁性の金属粒子と、その表面に被覆された高抵抗物質と、この高抵抗物質の表面に被覆されたリン酸系化成処理被膜とからなる場合には、表面に被覆された高抵抗材としてＭｎＺｎフェライトやＮｉＺｎフェライトなどの磁性体を用いても、最外周のリン酸系化成処理被膜が磁性体ではないために、金属粒子同士の磁気的結合が弱く、透磁率や飽和磁束密度などが低くなってしまうこととなる。
【００１４】
本発明はこのような問題に鑑みてなされたもので、その目的とするところは、高周波帯域においても優れた透磁率と飽和磁化強度とを有する低損失の磁気部材およびその製造方法を提供することにある。
【課題を解決するための手段】
【００１５】
本発明は、このような目的を達成するために、第１の発明は、複合磁性粒子の粉末を成形して得られた磁気部材であって、前記複合磁性粒子は、表面に第１のフェライト被膜を有する金属磁性粒子であり、当該複合磁性粒子同士は、前記第１のフェライト被膜の表面に形成された第２のフェライト被膜を介して結合していることを特徴とする。
【００１６】
第２の発明は、複合磁性粒子の粉末を成形して得られた磁気部材であって、前記複合磁性粒子は、表面にフェライト被膜を有する金属磁性粒子であり、当該複合磁性粒子相互の空隙にはフェライト超微粒子が充填されていることを特徴とする。
【００１７】
好ましくは、前記金属磁性粒子は、鉄、コバルトまたはニッケル金属あるいはこれらの金属をベースとする合金または超合金からなる。また好ましくは、前記フェライトが、ＮｉＺｎフェライト、Ｃｏフェライト、ＣｏＺｎフェライトあるいはこれらのフェライトを主成分とする複合フェライトである。さらに好ましくは、前記フェライト超微粒子は、Ｆｅ、Ｍｎ、Ｃｏ、Ｎｉ、Ｃｕ、Ｚｎ系の組成物、あるいはこれらの系の組成物を複数含むものである。
【００１８】
第３の発明は、磁気部材の製造方法であって、金属磁性粒子の表面に第１のフェライト被膜を有する複合磁性粒子の粉末をプレス成形する第１のステップと、前記第１のステップで得られた成形体にメッキ処理を施し、前記第１のフェライト被膜表面に第２のフェライト被膜を形成して前記複合磁性粒子同士を結合させる第２のステップと、を備えている。
【００１９】
第４の発明は、磁気部材の製造方法金属磁性粒子の表面に第１のフェライト被膜を有する複合磁性粒子の粉末をプレス成形する第１のステップと、フェライト超微粒子を分散させた水溶液中に前記第１のステップで得られた成形体を浸漬処理して、前記複合磁性粒子相互の空隙にフェライト超微粒子を充填する第２のステップと、を備えている。
【発明の効果】
【００２０】
本発明によれば、フェライト被膜金属磁性粒子相互間での磁気的結合を維持しつつ磁性粒子同士の結合の度合いを小さくすることが可能となるので、高周波帯域においても高い透磁率と高い飽和磁化強度を有する低損失の磁気部材を提供することが可能となる。このような磁気部材をトランスなどの部材として用いることとすれば、従来の磁気部材を用いる場合と比較して、小型化・薄型化が可能になる。これにより、ノート型パソコン、小型携帯機器、簿型ＣＲＴ、テレビなどの電源として従来にない薄型のトランスやスイッチング電源を実現することが可能となる。
【発明を実施するための最良の形態】
【００２１】
先ず、本発明の磁気部材を作製するに際して用いられる複合磁性粒子について説明する。本発明において用いる複合磁性粒子は、金属磁性粒子であるパーマロイ粒子の表面が、酸化物磁性被膜であるフェライト被膜により被覆されている。ここで、金属磁性粒子の材料としては透磁率が高い金属材料であればよく、パーマロイの他に、鉄、コバルト、ニッケルなどの単金属やスーパーアロイ、若しくはこれらの金属をベースとする合金などであってもよい。また、フェライト被膜の材料としては、高い電気抵抗率を有するＮｉＺｎフェライトやＣｏフェライト、あるいは、高い飽和磁化を有するＣｏＺｎフェライト、さらには、これらのフェライトを主成分とする複合フェライトなどであってもよい。
【００２２】
以下に図面を参照して、本発明の磁気部材について説明する。
【実施例１】
【００２３】
複合磁性粒子であるフェライト被覆金属粒子粉末の作製は、超音波励起フェライトメッキ法により、以下のように実行した。先ず、金属磁性粒子としてアトマイズ法により作製した直径２０μｍの球形パーマロイ粒子を用い、これをガラス製の反応容器中にＦｅＣｌ２、ＮｉＣｌ２、ＺｎＣｌ２の混合水溶液中に浸漬させ、酸化剤であるＮａＮＯ２、および、ｐＨコントロール剤であるＮＨ４ＯＨを所定量供給しながら反応溶液である混合水溶液のｐＨ値を８．０に維持する。この時、反応溶液の温度は熱浴により６０℃に保持し、周波数１９．５ｋＨｚの超音波ホーンにより反応溶液に超音波を与え、この状態で３０分間保持する。その後、球形パーマロイ粒子の粉末を水洗し、環境温度６０℃の大気中で１時間乾燥させて採取した。これにより、直径２０μｍの球形パーマロイ粒子の表面に平均厚さ０．５μｍのＮｉＺｎフェライト被膜が形成される。
【００２４】
こうして得られた複合磁性粒子１ｇを金型に充填し、２ｔｏｎ／ｃｍ２の圧力で一軸プレスして成形を行い、外径８ｍｍ、内径３ｍｍ、厚さ３ｍｍの成形体（コア）を作製し、その後、コアとして成形されている複合磁性粒子の表面にフェライトの再メッキを実行した。再メッキされるフェライトは、Ｆｅ系の他に、Ｍｎ、Ｃｏ、Ｎｉ、Ｃｕ、Ｚｎ系の組成物、あるいはこれらの系の組成物を複数含むものであってもよい。
【００２５】
図３は、本実施例の再メッキで用いた反応容器系の概念図で、ＦｅＣｌ２、ＮｉＣｌ２、ＺｎＣｌ２の混合水溶液の液溜３１と、酸化剤であるＮａＮＯ２の液溜３２と、ｐＨコントロール剤であるＮＨ４ＯＨの液溜３３とが設けられており、これらの各液溜の薬液を各々の液溜に設けられたバルブ（３９ａ〜ｃ）を制御して流量調整することにより所定量だけ反応容器３４に供給する。再メッキされるコア３７は２枚の仕切板（３６ａ、３６ｂ）によって挟持されるように保持され、反応溶液中に浸漬される。なお、反応溶液のｐＨコントロールは、図示しないｐＨコントローラにより反応溶液のｐＨ値をモニタしながらＮＨ４ＯＨの供給量を調整し、反応溶液のｐＨが８．０に保たれるように行われ、反応容器３４は恒温槽３５内で所定の温度に維持されるようになっている。
【００２６】
コア３７の浸漬は反応溶液温度６０℃で３０分行い、送液ポンプ３８で反応溶液を抜いた後に取り出して水洗し、真空中６０℃で１時間の乾燥をおこなった。これによりコア３７への再メッキが完了する。
【００２７】
図４は、このようにして得られたコア３７の断面をＳＥＭ観察した際の複合磁性粒子同士の接触状態を説明するための図である。図４に示すように、金属磁性粒子１１同士は、フェライト被膜（再メッキ前のフェライト被膜１２と、再メッキにより形成されたフェライト被膜１２´とで形成される金属磁性粒子１１の表面被膜）の結合部１４を介して結合しており、金属磁性粒子１１同士が直接接触することなく結合していることが確認された。このような結合状態では、フェライト被膜金属磁性粒子相互間での磁気的結合を維持しつつ磁性粒子同士の結合の度合いを小さくすることが可能となる。
【００２８】
このようにして得られたコア３７の表面をエポキシ樹脂でコーティングし、リング型コアを作製した。
【実施例２】
【００２９】
本実施例では、プレスして成形して得られた成形体（コア）にフェライト再メッキを行うかわりに、コアの空隙に事後的にフェライトの超微粒子を充填させた例である。
【００３０】
先ず、実施例１と同様に、複合磁性粒子であるフェライト被覆金属粒子粉末の作製を超音波励起フェライトメッキ法により実行し、直径２０μｍの球形パーマロイ粒子の表面に平均厚さ０．５μｍのＮｉＺｎフェライト被膜を形成した。この複合磁性粒子をプレス成形して、外径８ｍｍ、内径３ｍｍ、厚さ３ｍｍの成形体（コア）を作製した。
【００３１】
これとは別に、下記の手順によりフェライトの超微粒子の作製を行った。すなわち、ＦｅＣｌ２、ＮｉＣｌ２およびＺｎＣｌ２の混合水溶液を蓄えたガラス製の反応容器中に、酸化剤であるＮａＮＯ２とｐＨコントロール剤であるＮＨ４ＯＨとを所定量だけ添加してｐＨを８．０とし、この反応溶液の液温を６０℃に保った状態で周波数１９．５ｋＨｚの超音波ホーンにより超音波照射しながら３０分間保持した。
【００３２】
上述の処理を施した溶液を乾燥させると粒子の凝集体が得られ、これをＳＥＭ観察したところ数十ｎｍの径を有する超微粒子の凝集体であることが確認された。また、この凝集体をＸＲＤ測定した結果、平均結晶子径が５０ｎｍのスピネル構造を有するフェライトの超微粒子結晶であることがわかった。
【００３３】
これらの工程に続き、成形体（コア）の空隙にフェライト超微粒子を充填させるための処理を実行した。
【００３４】
図５は、本実施例のフェライト超微粒子充填に用いた反応容器系の概念図で、上述の方法により得られたフェライト超微粒子を分散させた水溶液の液溜４１から供給される水溶液を蓄えた反応容器４２中に、２枚の仕切板（４３ａ、４３ｂ）によって挟持されるように保持されたコア４４を浸漬する。水溶液は、液溜４１に設けられたバルブ４６と送液ポンプ４５により流量制御されて循環するようになっている。コア４４の浸漬を３０分行った後に水洗して真空中６０℃で１時間の乾燥をおこなった。
【００３５】
図６は、このようにして得られたコア４４の断面をＳＥＭ観察した際のフェライト超微粒子の充填状態を説明するための図である。図６に示すように、金属磁性粒子１１同士の空隙にフェライト超微粒子１３が充填されていることが確認された。フェライト超微粒子１３の介在により、フェライト被膜金属磁性粒子相互間での磁気的結合を維持しつつ磁性粒子同士の結合の度合いを小さくすることが可能となる。
【００３６】
このようにして得られたコア４４の表面をエポキシ樹脂でコーティングし、リング型コアを作製した。
【００３７】
（比較例）
比較用試料として、実施例１と同様の手順でプレス成型して得られたコア（外径８ｍｍ、内径３ｍｍ、厚さ３ｍｍ）に、実施例１のような再メッキや実施例２のようなフェライト超微粒子充填を行うことなく、コアの表面をエポキシ樹脂でコーティングしてリング型コアを作製した（比較例１）。なお、このコアの断面をＳＥＭ観察した結果、図７に示すように、複合磁性粒子同士は点接触となっていた。
【００３８】
さらに、以下の手順により、もう一つの比較例（比較例２）となるコアを得た。先ず、実施例１と同様に、超音波励起フェライトメッキ法により直径２０μｍの球形パーマロイ粒子の表面に平均厚さ０．５μｍのＮｉＺｎフェライト被膜を有する粒子を作製した後、このフェライト被膜粒子を実施例２と同様の手順で得たフェライト超微粒子水溶液中に混合させて乾燥させることにより、フェライト超微粒子を付着させたフェライト被覆パーマロイ複合粒子を得た。
【００３９】
次に、このフェライト超微粒子が付着したフェライト被覆パーマロイ複合粒子を、実施例１と同様の手順でプレス成形し、外径８ｍｍ、内径３ｍｍ、厚さ３ｍｍの成形体（コア）を得た後に、再メッキやフェライト超微粒子充填を行わずに、成形体の表面をエポキシ樹脂でコーティングし、リング型コアを作製した。
【００４０】
なお、このコアの断面をＳＥＭ観察した結果、図８に示すように、複合磁性粒子同士の間にフェライトの超微粒子１３が入り込み、フェライト被覆粒子同士の直接の接触はなくなり、フェライト被覆粒子相互間の重心間隔は長くなっていた。
【００４１】
これまで説明してきた実施例１、２および比較例１、２で得られたエポキシ樹脂でコーティング済みのリング型コアに、絶縁被覆された導体線を巻きつけてインダクタを作製し、Ｂ−ＨトレーサおよびＬＣＲメータを用いて、飽和磁束密度Ｂｓ、周波数５ＭＨｚでの比透磁率μｓおよびμ”を測定した。ここで、μ”は、比透磁率μｓを複素透磁率（μ’−ｉμ”）で表記した場合の虚数部であり、この値は磁気特性の損失の指標となる。交流磁界中では磁束密度が磁界の変化に追いつかずに磁界波の位相が遅れるため、透磁率μの実数項μ’と虚数項μ”とに分けて考えることになる。このうち、実数項μ’は磁界と同じ位相の磁束密度成分に関するもので、虚数項μ”は位相の遅れを含む指標であり磁気エネルギの損失分に相当する。一般に、エネルギ損失は熱エネルギとなって発熱される。
【００４２】
測定により得られた結果を表１に示す。
【００４３】
【表１】
2005142514.tif 000003
【００４４】
この表に示した結果から明らかなように、プレス成型して得られた成形体の表面にフェライトを再メッキしたり、あるいは、プレス成型後の成形体の空隙にフェライトの超微粒子を充填させたりすることにより、透磁率が高く、高周波帯域においても損失の小さい磁気部品を得ることができる。これは、上記の工程を経ることにより、フェライト被膜金属磁性粒子相互間での磁気的結合を維持しつつ磁性粒子同士の結合の度合いを小さくすることが可能となるためと考えられる。
【産業上の利用可能性】
【００４５】
本発明は、高周波帯域においても優れた透磁率と飽和磁化強度とを有する低損失の磁気部材およびその製造方法の提供を可能とする。
【図面の簡単な説明】
【００４６】
【図１】圧縮成形法で成形した際の複合磁性金属粒子同士の接触状態を説明するための図である。
【図２】焼結成形法で成形した際の複合磁性粒子同士の接触状態の例を説明するための図である。
【図３】実施例１の再メッキで用いた反応容器系の概念図である。
【図４】実施例１で得られたコアの断面をＳＥＭ観察した際の複合磁性粒子同士の接触状態を説明するための図である。
【図５】実施例２のフェライト超微粒子充填に用いた反応容器系の概念図である。
【図６】実施例２で得られたコアの断面をＳＥＭ観察した際のフェライト超微粒子の充填状態を説明するための図である。
【図７】比較例１のコアの断面をＳＥＭ観察した際の複合磁性粒子同士の接触状態を説明するための図である。
【図８】比較例２のコアの断面をＳＥＭ観察した際の複合磁性粒子相互間に存在するフェライト超微粒子の様子を説明するための図である。
【符号の説明】
【００４７】
１  パーマロイ粒子
２  フェライト被膜
３  複合磁性粒子同士の接触部
４  複合磁性粒子同士の反応部
１１  金属磁性粒子
１２  再メッキ前のフェライト被膜
１２´  再メッキにより形成されたフェライト被膜
１３  フェライト超微粒子
１４  結合部
３１、３２、３３、４１  液溜
３４、４２  反応容器
３５  恒温槽
３６ａ、３６ｂ、４３ａ、４３ｂ  仕切板
３７、４４  コア
３８、４５  送液ポンプ
３９ａ、３９ｂ、３９ｃ、４６  バルブ
【図１】
2005142514.tif 000004
【図２】
2005142514.tif 000005
【図３】
2005142514.tif 000006
【図４】
2005142514.tif 000007
【図５】
2005142514.tif 000008
【図６】
2005142514.tif 000009
【図７】
2005142514.tif 000010
【図８】
2005142514.tif 000011